(57)【特許請求の範囲】
【請求項１】
編糸からなる外科用編みメッシュであって、該外科用編みメッシュは、１インチ当たり６乃至１０のコースと１インチ当たり７乃至１１のウェールとを有する３本棒経編み構造を有し、棒パターン設定が
表棒：２／３，２／１，２／３，２／１，２／３，１／０，１／２，１／０；
中棒：１／０，２／３，２／３，１／０，１／０，２／３，２／３，１／０；及び、
裏棒：１／０，１／２，１／０，１／２，１／０，２／３，２／１，２／３
であって、
メッシュの撓み性は１００ｍｇ・ｃｍ乃至２５０ｍｇ・ｃｍの範囲であり、メッシュの破断強度は１平方インチ当たり１００ポンド乃至１９０ポンドの範囲であり、メッシュの孔隙率は５５％乃至７０％の範囲であり、メッシュの厚さは１６ミル乃至２０ミルの範囲内であることを特徴とする外科用編みメッシュ。
【請求項２】
メッシュの孔隙率が６２％乃至６８％の範囲である請求項１に記載の外科用編みメッシュ。
【請求項３】
メッシュの破断強度が、１平方インチ当たり１００ポンド乃至１４０ポンドの範囲である請求項１または２に記載の外科用編みメッシュ。
【請求項４】
メッシュの厚さが１７ミル乃至１９ミルの範囲内である請求項１〜３の何れか１つに記載の外科用編みメッシュ。
【請求項５】
編糸がポリプロピレン糸である請求項１〜４の何れか１つに記載の外科用編みメッシュ。
【請求項６】
編糸がポリプロピレン製モノフィラメント糸である請求項１〜４の何れか１つに記載の外科用編みメッシュ。
【請求項７】
編糸の直径が３．０ミル乃至６．０ミルである請求項６に記載の外科用編みメッシュ。
【請求項８】
メッシュの内側領域に鍵穴形状の開口部が形成されている請求項１〜７の何れか１つに記載の外科用編みメッシュ。
【請求項９】
編糸がマルチフィラメント糸である請求項１〜４の何れか１つに記載の外科用編みメッシュ。
【請求項１０】
編糸がモノフィラメント糸である請求項１〜４の何れか１つに記載の外科用編みメッシュ。
【請求項１１】
編糸がコットン、リネン、絹、ポリアミド、ポリエステル、フルオロポリマー、ポリオレフィン、及びそれらの組み合わせからなる群から選択される材料である請求項１〜４の何れか１つに記載の外科用編みメッシュ。
【請求項１２】
編糸は、ラクチド（乳酸ｄ−，ｌ−、及びメソ乳酸が含まれる）のホモポリマー及び共重合体、グリコリド（グリコール酸が含まれる）、ε−カプロラクトン、ρ−ジオキサノン（１，４−ジオキサン−２−オン）、トリメチレンカーボネート（１，３−ジオキサン−２−オン）、トリメチレンカーボネートのアルキル誘導体、δ−バレロラクトン、β−ブチロラクトン、γ−ブチロラクトン、ε−デカラクトン、ヒドロキシブチレート、ヒドロキシバレレート、１，４−ジオキセパン−２−オン（そのダイマー１，５，８，１２−テトラオキサシクロテトラデカンー７，１４−ジオンを含む）、１，５−ジオキセパン−２−オン、６，６−ジメチル−１，４−ジオキサン−２−オン、及びそれらの配合物からなる群から選択される材料から作られた吸収性材料の糸であることを特徴とする請求項１〜４の何れか１つに記載の外科用編みメッシュ。
【請求項１３】
編糸がポリプロピレン繊維からなる請求項９または１０に記載の外科用編みメッシュ。
【発明の詳細な説明】
【０００１】
【発明の属する技術分野】
この発明は、繊維素材、特にポリプロピレン製モノフィラメント糸から作られた編物構造からなる外科用編みメッシュ（surgical mesh of knit)に関する。
【０００２】
【従来の技術および発明が解決しようとする課題】
メッシュ生地人工移植物（mesh fabric prosthesis）を用いる外科手術の中でヘルニア修復がとりわけ一般的である。そのようなメッシュ生地人工移植物は、他の外科的処置、例えば腹壁、横隔膜、及び胸壁の解剖学的欠陥の修復、尿生殖器系の欠陥修復、及び脾臓、肝臓または腎臓等の器官の外傷修復にも使用される。
【０００３】
ヘルニア修復に関連して使用されるメッシュ状繊維素材は、米国特許第５，２９２，３２８号、同第４，７６９，０３８号、及び同第２，６７１，４４４号に開示されている。様々な合成繊維から作られたメリヤス生地及び織布とこのような生地を外科的修復に使用することは、米国特許第３，０５４，４０６号、同第３，１２４，１３６号、同第４，１９３，１３７号、同第４，３４７，８４７号、同第４，４５２，２４５号、同第４，５２０，８２１号、同第４，６３３，８７３号、同第４，６５２，２６４号、同第４，６５５，２２１号、同第４，８３８，８８４号、同第５，００２，５５１号、及び欧州特許出願第３３４，０４６号にも開示されている。
【０００４】
上で引用したメッシュの例は、患者に対して異物効果を及ぼすにも係わらず、基本的な処置的ニーズを克服することについて焦点が合わせられている。一例はＭａｒｌｅｘ（商標）メッシュである。このメッシュは、非常に密に編まれ、かつ孔隙率が低い生地である。そのため、巨大人工移植物による内臓嚢の補強（ＧＰＲＶＳ）等のヘルニア形成術のいくつかのタイプで利用された場合、上記メッシュは非常に堅いものと思われ、患者の解剖学的に自然な形状に適合させる能力に欠ける。さらに、単位面積当たりのポリプロピレン繊維の質量は、補強メッシュによって与えられた強度と比較して大きすぎる。
【０００５】
米国特許第５，２９２，３２８号（Ｈａｉｎら）に開示されたメッシュは、ＧＰＲＶＳ処置に十分なしなやかさを持つように構成されており、デニールの値が小さく堅くなったマルチフィラメントポリプロピレンを使わずに製造される。メッシュがそのマルチフィラメントポリエステル製処置用代替品よりも強い一方で、マルチフィラメント構造に依存しており、同類の対応するポリエステル製のものよりも堅い。さらに、感染症がある場合にマルチフィラメントからなる生地を使用することは望ましくない。一般に、微細なフィラメント間の小さな間隙が感染の温床となるので、傷を適切に癒すことが妨げられる。さらに、デニールの値が小さいフィラメントが使用されるので生地の実質的な表面積が増大し、その結果メッシュ構造自体が非常に不透明となったり、あるいは内視鏡カメラの光に対する反射率が高くなる。
【０００６】
内視鏡ヘルニア修復の登場により、高強度照明に対する反射が少なく、外科手術の際に利用でき、さらにメッシュそのものを通して修復部位の視覚化が可能なメッシュを生産する要求は必然的である。米国特許第５,５６９,２７３号（Titone）は、メッシュの孔隙を大きくし、編み構造の反射面を少なくすることを試みる二重棒経編み構造（dual bar warp knitted structure）を開示している。この構造はメッシュの孔隙を増加させる一方で編み構造の強度を下げる。さらに、編み構造はＧＰＲＶＳ処理にとってはあまりにも堅く、全体の生地密度が高い生地を生ずる。また、切断後、開いた個々のセルはメッシュ状の編み構造の縁近傍での固定を可能にしない。
【０００７】
引用例の全てにおいて、メッシュは腹壁修復のための長期間にわたる主要な構造的支持体として提供され、かつ意図されている。患者の要求という観点から、メッシュ上での瘢痕組織の成長は、移植された人工移植物の最終的な構造保全性の大部分を提供する。メッシュは、単に瘢痕組織が形成されるかもしれない足場にすぎない。このことは、自然の瘢痕組織は治癒中に縮むので、メッシュは効果的に傷それ自体の中に効果的に埋め込まれるようになり、もはや平らではなくなり、それによって引張反応力を及ぼすことがないという事実から明らかである。したがって、初期のメッシュ破裂強度のみが瘢痕組織形成に先立って関係しており、固定点によって保たれることが可能な力を越える必要はない。瘢痕組織が存在する状態で、引用例の全てが患者の臨床的な必要性に比べて極端であり、自然治癒が起こった後の身体に残る異物の塊を単に加えるだけである。
【０００８】
ある種の特性及び特徴を示すことが外科用メッシュ生地人工移植物にとって望ましい。特に、メッシュは患者への挿入後に該メッシュが破れたり、切れたりしていないことを保証するのに十分な破裂強度を持つべきである。また、メッシュは該メッシュを通して容易に構造が視覚化可能とし、かつ内視鏡的環境下で固定を促進するのに十分な交差繊維の密度を提供する孔隙も有するべきである。さらに、メッシュの構造は異物の質量をできる限り小さくし、かつ織物のしなやかさを高める一方で、できるだけ大きい破裂強度を提供しなければならない。
【０００９】
【課題を解決するための手段】
本発明の目的は、破裂強度／生地重量比が高く、孔径が大きく（固定を容易とする交差繊維の密度を持つ）、臨床環境下で異物を最小にする一方で公知の外科用メリヤス生地よりも撓み性が大きい外科用編みメッシュを提供することである。
【００１０】
この発明の上記目的及び他の目的や利点は、この発明を実施することによって理解され、あるいは学ぶことができる発明の詳細な説明及び特許請求の範囲からより一層明らかになろう。
【００１１】
この発明は、編糸から形成される３本棒編み外科用メッシュに関する。編まれたメッシュは、編み目のコース（横方向の輪奈の列）数が１インチ（２．５４ｃｍ）当たり６乃至１０であり、ウェール（縦方向の輪奈の列）数が１インチ（２．５４ｃｍ）当たり７乃至１１であり、撓み性が約８０ｍｇ・ｃｍ乃至約２５０ｍｇ・ｃｍであり、破裂強度が１０５ポンド／平方インチ（１ポンド＝０．４５４ｋｇ、１インチ＝２．５４ｃｍとして計算した場合、７．３８４ｋｇ／ｃｍ２）を上回り、さらに平均孔隙率が５０％を上回る。
【００１２】
この発明の上記に列挙した利点及び他の利点、さらに目的が達成され、かつ正当に評価されるように、上記において簡潔に記した発明を、図面を参照しながら実施形態例に基づいて詳細に説明する。なお、図面は本発明の典型的な実施形態例を説明するためのみのものであり、したがって発明の範囲を限定するものでない。また、本発明及び現時点で最良であると思われる態様が図面の使用を通してより一層具体的に、かつ詳細に記述、かつ説明されよう。
【００１３】
【発明の実施の形態】
この発明の外科用メッシュは、好ましくは生体適合性を有する編糸（yarn）から作られる。好ましくは、編糸は既に縫合糸材料として使用が許容されているものである。数々の生体適合性の吸収性及び非吸収性の編糸を以下に述べる外科用メッシュを製造するために使用することができる。この発明で使用される適当な非吸収性材料は、限定されるものではないが、コットン、リネン、絹、ポリアミド（ポリヘキサメチレンアジパミド（ナイロン６６）、ポリヘキサメチレンセバカミド（ナイロン６１０）、ポリカプラミド（ナイロン６）、ポリドデカンアミド（ナイロン１２）、ポリヘキサメチレンイソフタルアミド（ナイロン６１）、及びそれらの共重合体及び配合物）、ポリエステル（例えば、ポリエチレンテレフタレート、ポリブチルテレフタレート、それらの共重合体及び配合物）、フルオロポリマー（例えば、ポリテトラフルオロエチレン及びポリビニリデンフルオリド）、ポリオレフィン（例えば、アイソタクティック及びシンジオタクティックポリプロピレン及びそれらの配合物を含むポリプロピレン、同様に、ヘテロタクティックポリプロピレンが配合されたイソタクティックまたはシンジオタクティックポリプロピレンから主に構成される配合物（例えば、Ｅｔｈｉｃｏｎ，Ｉｎｃ．に譲渡された１９８５年１２月１０日発行の米国特許第４，５５７，２６４号、この特許の開示内容を本明細書の一部として援用する）、さらにそれらの組み合わせが挙げられる。
【００１４】
本発明に適用される好ましいポリプロピレン糸は、原料として平均分子量が約２６０，００乃至約４２０，０００のイソタクティックポリプロピレンホモポリマーからなるペレットを利用する。所望の等級のポリプロピレンは粉末及びペレット状で市販されている。
【００１５】
編糸として使用する適当な吸収性材料として、限定されるものではないが、例えば脂肪族ポリマーが挙げられる。この脂肪族ポリマーとしては、限定されるものではないが、例えばラクチド（乳酸ｄ−，ｌ−、及びメソ乳酸が含まれる）、グリコリド（グリコール酸が含まれる）、ε−カプロラクトン、ρ−ジオキサノン（１，４−ジオキサン−２−オン）、トリメチレンカーボネート（１，３−ジオキサン−２−オン）、トリメチレンカーボネートのアルキル誘導体、δ−バレロラクトン、β−ブチロラクトン、γ−ブチロラクトン、ε−デカラクトン、ヒドロキシブチレート、ヒドロキシバレレート、１，４−ジオキセパン−２−オン（そのダイマー１，５，８，１２−テトラオキサシクロテトラデカン−７，１４−ジオンを含む）、１，５−ジオキセパン−２−オン、６，６−ジメチル−１，４−ジオキサン−２−オン、及びそれらのポリマー配合物のホモポリマー及び共重合体が挙げられる。
【００１６】
繊維及び（または）編糸を、上記した吸収性及び非吸収性材料から異種の編糸または生体成分からなる編糸の状態で作ることができる。また、シース及びコアの状態で使用される異なる材料を持つ繊維もまた本発明の外科用メッシュに使用することができる。
【００１７】
好ましい実施形態例では、Ｅｔｈｉｃｏｎ，Ｉｎｃ．に譲渡され、「柔軟化ポリプロピレン外科用フィラメント（Pliablized Polypropylene Surgical Filaments)」と題された米国特許第４，９１１，１６５号（この特許の開示内容全体を本明細書の一部として援用する）に開示されているようにして、ポリプロピレン樹脂から形成されたモノフィラメント糸から外科用メッシュを製造する。使用した好ましいポリプロピレン製モノフィラメント糸は、直径約３．０ミル（約０．０７６ｍｍ）乃至約６．０ミル（約０．１５２ｍｍ）、より好ましくは直径約３．５ミル（約０．０８９ｍｍ）である。あるいは、マルチフィラメント糸、例えばポリプロピレン製マルチフィラメント糸を本発明にもとづく外科用メッシュの製造に使用してもよい。
【００１８】
一般に、編糸を編む前に潤滑剤を編糸に塗布する。適当な潤滑剤は、無毒な疎水性潤滑剤または親水性潤滑剤のいずれであってもよい。疎水性潤滑剤として、例えばワックス（すなわち、脂肪酸アルコールエステル又は低温溶融炭化水素、あるいはＥｔｈａｓｅｗ（登録商標）ワックス等のそれらの配合物）が挙げられる。また、親水性潤滑剤として、例えばポリアルキルグリコール、例えば分子量が約２００乃至１０，０００のポリエチレングリコール（本明細書で援用されるＰＣＴ国際公開第ＷＯ  ９８／３７８１３号に記載されているように）が挙げられる。好ましい潤滑剤は、５０％のソルビタンモノパルミテート、２０％のソルビタントリステレート、及び２０モル％のエチレンオキシドを含む３０％のソルビタントリステアレートからなる配合物であるＥｔｈａｓｅｗ（登録商標）ワックスである。
【００１９】
この発明の外科用メッシュは、周知かつ従来の経編み装置及び方法によって、好ましくは直径３．５ミルのポリプロピレン製モノフィラメント糸から製造される。経編み装置及び方法については、例えばトリコット及びラッシェル編み機や、Ｓ．Ｒａｚ博士著の「経編み生産」（“Warp Knitting Producion” by Dr. S. Raz, Melliand Textilberichte GmbH, Rohrbacher Str. 76, D-6900 ハイデルベルグ, ドイツ（１９８７年））に記載されている方法がある。この文献の内容を本明細書の一部として援用する。経編み技術でよく知られているように、編まれた材料の１インチ（２．５４ｃｍ）当たりの編み目のコース（横方向の輪奈の列）数とウェール（縦方向の輪奈の列）数は、機械の動作変数によって影響される。この動作変数として、例えば生地が針から引き離される速度、１インチ（２．５４ｃｍ）当たりの針の数、経糸に負荷される張力の量、生地が機械を離れた後の他の変数、例えば熱処理条件が挙げられる。本発明の好ましい実施形態例では、上記した好ましいポリプロピレン製モノフィラメント糸は、経編み、好ましくは以下の表１に示すパラメータに基づいて３本棒設定のトリコット編みである。
【００２０】
0004703816.tif 000002
【００２１】
なお、ガイド棒設定（guide bar set-up）は３本の棒全てにＸＯＸＯを通した。図３は、使用可能な典型的な３本棒設定（three bar set-up）を示す図である。
【００２２】
編み物作業を終わった後、メッシュを清浄または洗浄し、さらに生地を安定させるためにアニールする。後の操作のために、メッシュを幅出機に固定することができる。この幅出機は、メッシュを所定の幅に保つことができる。次に、幅出機を約０．５分乃至約６０分の停止時間（dwell time)、好ましくは約１．５分乃至約２５分の停止時間を与える速度で約１００℃乃至約１６０℃、好ましくは約１２０℃乃至約１５０℃の長尺状の加熱領域に通す。加熱処理の後、メッシュを所定の寸法に切断し、パッケージングし、さらに滅菌する。
【００２３】
メッシュは所望の形状（例えば適当な寸法の四角形あるいは三角形）に切断することができる。鍵穴開口部２０が形成された好ましいヘルニア修復用パッチ１０を図１に示す。メッシュの切断に超音波スリッターを用いてもよい。様々な種類のスリッターが市販されている。ブレードで切断した場合に得られるもの（例えばほつれた編糸の端）、あるいは編糸の端を加熱によってシールした場合に得られるもの（例えばビーズ状の塊の形成）とは異なり、超音波カッターによって所定の寸法にメッシュを切断することで、編糸の端にほつれやビーズ状の塊が生ずるのを避けることができる。
【００２４】
上記したようにして作られたポリプロピレン製モノフィラメント編みメッシュは、良好なしなやかさを示す。メッシュを形成する際に使用される編糸に応じて、上記表１に基づいて形成されたメッシュは、好ましくは約１００ｍｇ・ｃｍ乃至２５０ｍｇ・ｃｍの撓み性を持つ。また、メッシュを形成する際に使用される編糸に応じて、上記表１に基づいて形成されたメッシュは、破裂強度が１平方インチ当たり１００ポンド乃至１９０ポンドであり、直径３．５ミルの上記モノフィラメント糸を使用した場合、メッシュの平均破断強度は１インチ当たり１１５ポンドであり、この値は試料に応じて１インチ当たり約１０５ポンド乃至約１３０ポンドの範囲内で変動する。最後に、メッシュを形成する際に使用される編糸に応じて、上記表１に基づいて形成されたメッシュは、好ましくは孔隙率が５０％を上回り、好ましくは約５５％乃至約７０％、さらに上記３．５ミル径モノフィラメント糸が使用される場合、メッシュは約６５％の孔隙率を持つ。上記したように作られたポリプロピレン製モノフィラメント編みメッシュは、使用した特定の編糸に応じて好ましくは約１６ミル乃至約２０ミルの厚さを有する。径が３．５ミルの上記モノフィラメント糸を使用した場合、メッシュの平均厚さは１７ミルであり、この値は試料に応じて約１７ミル乃至約１９ミルの範囲内で変動する。上記孔隙率は、編みメッシュの繊維でブロックされないメッシュ平面上の領域の割合である。上記のようにして作ったメッシュ生地の特性（撓み性、破壊強度、及び孔隙）と市販されている他のメッシュ生地の特性とを以下の表２で比較する。
【００２５】
【表１】
0004703816.tif 000003
【００２６】
表２に示すように、本発明のメッシュは、（ｉ）ＳＵＲＧＩＰＲＯ（登録商標、製造元：ＵＳＳＣ）、ＶＩＳＩＬＥＸ（登録商標、製造元：Ｃ．Ｒ．Ｂａｒｄ）、及びＭＡＲＬＥＸ（登録商標、製造元：Ｃ．Ｒ．Ｂａｒｄ）外科用メッシュ生地よりも著しく良好な撓み性と、（ｉｉ）ＳＵＲＧＩＰＲＯ（登録商標）、ＭＥＲＳＩＬＥＮＥ（登録商標、製造元：Ｅｔｈｉｃｏｎ  Ｉｎｃ．）、ＶＩＳＩＬＥＸ（登録商標）、及びＭＡＲＬＥＸ（登録商標）外科用メッシュ生地よりも著しく高い強度／重量比と、（ｉｉｉ）ＳＵＲＧＩＰＲＯ（登録商標）、ＶＩＳＩＬＥＸ（登録商標）、及びＭＡＲＬＥＸ（登録商標）外科用メッシュ生地よりも高い全孔隙率を持つ。
【００２７】
さらに、この発明は好ましい実施形態例に関して説明したが、当業者に周知の種々の変更は、特許請求の範囲に本発明から逸脱することなくこの明細書に開示された構造及びプロセス工程に対して行うことができる。
【００２８】
好ましい実施態様は以下の通りである。
（実施態様Ａ）
編糸からなる外科用編みメッシュであって、該外科用編みメッシュは、１インチ当たり６乃至１０のコースと１インチ当たり７乃至１１のウェールとを有する３本棒経編み構造を有し、棒パターン設定が
表棒：２／３，２／１，２／３，２／１，２／３，１／０，１／２，１／０；
中棒：１／０，２／３，２／３，１／０，１／０，２／３，２／３，１／０；及び、
裏棒：１／０，１／２，１／０，１／２，１／０，２／３，２／１，２／３
であることを特徴とする外科用編みメッシュ。
（１）メッシュの孔隙率が約５５％乃至約７０％の範囲である実施態様Ａに記載の外科用編みメッシュ。
（２）メッシュの孔隙率が約６２％乃至約６８％の範囲である実施態様Ａに記載の外科用編みメッシュ。
（３）メッシュの破断強度が約１００ポンド乃至約１４０ポンドの範囲である実施態様Ａに記載の外科用編みメッシュ。
（４）メッシュの厚さが約１６ミル乃至約２０ミルの範囲内である実施態様Ａに記載の外科用編みメッシュ。
（５）メッシュの厚さが約１７ミル乃至約１９ミルの範囲内である実施態様（４）に記載の外科用編みメッシュ。
【００２９】
（６）編糸がポリプロピレン糸である実施態様Ａに記載の外科用編みメッシュ。
（７）編糸がポリプロピレン製モノフィラメント糸である実施態様（６）に記載の外科用編みメッシュ。
（８）編糸の直径が約３．０ミル乃至約６．０ミルである実施態様（７）に記載の外科用編みメッシュ。
（９）メッシュの内側領域に鍵穴形状の開口部が形成されている実施態様Ａに記載の外科用編みメッシュ。
（１０）編糸がマルチフィラメント糸である実施態様Ａに記載の外科用編みメッシュ。
【００３０】
（１１）編糸がモノフィラメント糸である実施態様Ａに記載の外科用編みメッシュ。
（１２）編糸がコットン、リネン、絹、ポリアミド、ポリエステル、フルオロポリマー、ポリオレフィン、及びそれらの組み合わせからなる群から選択される材料である実施態様Ａに記載の外科用編みメッシュ。
（１３）編糸は、ラクチド（乳酸ｄ−，ｌ−、及びメソ乳酸が含まれる）のホモポリマー及び共重合体、グリコリド（グリコール酸が含まれる）、ε−カプロラクトン、ρ−ジオキサノン（１，４−ジオキサン−２−オン）、トリメチレンカーボネート（１，３−ジオキサン−２−オン）、トリメチレンカーボネートのアルキル誘導体、δ−バレロラクトン、β−ブチロラクトン、γ−ブチロラクトン、ε−デカラクトン、ヒドロキシブチレート、ヒドロキシバレレート、１，４−ジオキセパン−２−オン（そのダイマー１，５，８，１２−テトラオキサシクロテトラデカンー７，１４−ジオンを含む）、１，５−ジオキセパン−２−オン、６，６−ジメチル−１，４−ジオキサン−２−オン、及びそれらの配合物からなる群から選択される材料から作られた吸収性材料の糸であることを特徴とする実施態様Ａに記載の外科用編みメッシュ。
（１４）編糸がポリプロピレン繊維からなる実施形態例（１０）に記載の外科用編みメッシュ。
（１５）編糸がポリプロピレン繊維からなる実施形態例（１１）に記載の外科用編みメッシュ。
【００３１】
【発明の効果】
以上述べたように、本発明によれば、破裂強度／生地重量比が高く、孔径が大きく（固定を容易とする交差繊維の密度を持つ）、臨床環境下で異物を最小にする一方で周知の外科用ニット生地よりも撓み性が大きく、繊維素材、特にポリプロピレン製モノフィラメント糸から作られた編物構造からなる外科用編みメッシュを提供することが可能となる。
【図面の簡単な説明】
【図１】この発明の実施の形態にもとづく外科用編みメッシュの一例であるヘルニア修復用パッチの模式的平面図である。
【図２】図１に示す外科用編みメッシュの一部分の拡大図である。
【図３】この発明の実施の形態にもとづく外科用編みメッシュに適用される図示化されたパターンチェーン（pattern chain)を示す模式図である。
【符号の説明】
１０  ヘルニア修復用パッチ（外科用編みメッシュ）
２０  鍵穴開口部
【図１】
0004703816.tif 000004
【図２】
0004703816.tif 000005
【図３】
0004703816.tif 000006